(57)【要約】【課題】均一な重量で形状の揃った球状ガラスを製造することができ、かつ、十分に冷却された状態で回収することのできる球状ガラス製造装置及び球状ガラスの製造方法を提供する。【解決手段】球状ガラス製造装置１は、溶融ガラスＡを連続流として流下させる流出ノズル３と、連続流として流出した溶融ガラスＡを流下中に、液滴状のガラス塊Ｂに変化させた後に、これらガラス塊Ｂを回収する回収槽６とを備える。また、ガラス塊Ｂが流下する際に、ガラス塊Ｂの落下軌道を中心に回転して、ガラス塊Ｂに気体を噴出、又は、ガラス塊Ｂを吸引することによって、上下に互いに隣接するガラス塊Ｂの一方又は両方の落下軌道を変える気体ノズル５９を有する。【選択図】図１
2005179145.tif 000002
【特許請求の範囲】
【請求項１】
溶融ガラスを連続流として流下させる流出ノズルと、連続流として流出した溶融ガラスを流下中に液滴状のガラス塊に変化させた後に、これらガラス塊を回収する回収槽とを備えた球状ガラス製造装置であって、
前記ガラス塊が落下する際に、前記上下に互いに隣接するガラス塊のうち、一方のガラス塊の落下軌道が、他方のガラス塊の落下軌道に対してずれるように、前記上下に互いに隣接するガラス塊の一方又は両方の落下軌道を変える軌道変更手段を有することを特徴とする球状ガラス製造装置。
【請求項２】
前記軌道変更手段は、前記上下に互いに隣接するガラス塊の一方又は両方に気体を噴出、あるいは、前記上下に互いに隣接するガラス塊の一方又は両方を吸引する孔部を有することを特徴とする請求項１に記載の球状ガラス製造装置。
【請求項３】
前記軌道変更手段は、前記ガラス塊が落下する際に、ガラス塊の落下軌道を中心に回転しながら、前記上下に互いに隣接するガラス塊の一方又は両方に気体を噴出、あるいは、前記上下に互いに隣接するガラス塊の一方又は両方を吸引することを特徴とする請求項２に記載の球状ガラス製造装置。
【請求項４】
前記軌道変更手段の回転数を調節することによって、前記上下に互いに隣接するガラス塊のうち、一方のガラス塊の落下軌道が、他方のガラス塊の落下軌道に対してずれるようにすることを特徴とする請求項３に記載の球状ガラス製造装置。
【請求項５】
前記軌道変更手段は、前記ガラス塊の落下軌道の周囲に複数固設されていることを特徴とする請求項２に記載の球状ガラス製造装置。
【請求項６】
前記軌道変更手段より上方に設けられて、落下するガラス塊の位置を検出するセンサーを備え、該センサーからの信号により、前記軌道変更手段によるガラス塊への気体の噴出又はガラス塊の吸引のタイミングを制御する制御手段を有することを特徴とする請求項５に記載の球状ガラス製造装置。
【請求項７】
前記軌道変更手段は、前記ガラス塊が落下する際に、ガラス塊の落下軌道に対して上下に振子動または往復動しながら、前記上下に互いに隣接するガラス塊の一方又は両方に気体を噴出、あるいは、前記上下に互いに隣接するガラス塊の一方又は両方を吸引することを特徴とする請求項２に記載の球状ガラス製造装置。
【請求項８】
前記軌道変更手段は、前記ガラス塊が落下する際に、ガラス塊の落下軌道に対して水平方向に振子動または往復動しながら、前記上下に互いに隣接するガラス塊の一方又は両方に気体を噴出、あるいは、前記上下に互いに隣接するガラス塊の一方又は両方を吸引することを特徴とする請求項２に記載の球状ガラス製造装置。
【請求項９】
前記軌道変更手段は、前記ガラス塊が落下する際に、ガラス塊の落下軌道に対して上下に振子動または往復動し、前記上下に互いに隣接するガラス塊の一方又は両方のガラス塊を弾く板状体、又は、樋状体であることを特徴とする請求項１に記載の球状ガラス製造装置。
【請求項１０】
前記軌道変更手段は、前記ガラス塊が落下する際に、ガラス塊の落下軌道に対して水平方向に振子動または往復動し、前記上下に互いに隣接するガラス塊の一方又は両方のガラス塊を弾く板状体であることを特徴とする請求項１に記載の球状ガラス製造装置。
【請求項１１】
前記軌道変更手段より上方に設けられて、落下するガラス塊の位置を検出するセンサーを備え、該センサーからの信号により、前記軌道変更手段がガラス塊を弾くタイミングを制御する制御手段を有することを特徴とする請求項９又は１０に記載の球状ガラス製造装置。
【請求項１２】
前記軌道変更手段は、前記ガラス塊を受けて落下させる傾斜面を有し、前記ガラス塊が落下する際に、水平方向に回転又は水平方向に振子動し、前記傾斜面のガラス塊の落下軌道に対する向きを変えながら、前記上下に互いに隣接するガラス塊の一方又は両方を前記傾斜面で受けて落下させることにより、一方のガラス塊の落下軌道が、他方のガラス塊の落下軌道に対してずれるように、前記上下に互いに隣接するガラス塊の一方又は両方の落下軌道を変えることを特徴とする請求項１に記載の球状ガラス製造装置。
【請求項１３】
前記軌道変更手段と前記回収槽との間に、落下するガラス塊を加熱して溶融する加熱溶融手段を設けたことを特徴とする請求項９〜１２のいずれか一項に記載の球状ガラス製造装置。
【請求項１４】
前記流出ノズルが、前記溶融ガラスを導入するパイプの下端に接続されていることを特徴とする請求項１〜１３のいずれか一項に記載の球状ガラス製造装置。
【請求項１５】
請求項１〜１４のいずれか一項に記載の球状ガラス製造装置を使用して、球状ガラスを製造する球状ガラスの製造方法であって、
前記流出ノズルから溶融ガラスを連続流として流出させ、連続流として流出した溶融ガラスを流下中に液滴状のガラス塊に変化させた後に、前記ガラス塊が落下する際に、前記上下に互いに隣接するガラス塊のうち、一方のガラス塊の落下軌道が、他方のガラス塊の落下軌道に対してずれるように、前記上下に互いに隣接するガラス塊の一方又は両方の落下軌道を変えた後、これらガラス塊を前記回収槽に回収することを特徴とする球状ガラスの製造方法。
【発明の詳細な説明】
【技術分野】
【０００１】
本発明は、ＤＶＤ、ＣＤ、光磁気ディスク（ＭＯ）等の光ピックアップレンズ、カメラ付き携帯電話用のレンズ、光通信用レンズや光学機器等に用いられるレンズやプリズム等の光学素子を精密プレス成形により得るためのプリフォーム材やレンズ等として用いるための球状ガラスを製造する球状ガラス製造装置及び球状ガラスの製造方法に関する。
【背景技術】
【０００２】
近年、製造コスト削減のために、レンズ等の光学素子は、ガラスプリフォーム材を加熱軟化させ、高精度な成形面をもつ金型でプレス成形し、成形後の研削、研磨工程を省略して直接、レンズ等の光学素子を得ることができる精密プレス成形により製造されるようになってきており、例えば、ＤＶＤ等の光ピックアップレンズ、カメラ付き携帯電話用のレンズや、光通信等の分野で用いられるフォトダイオードやレーザーダイオードと光ファイバとの光結合用レンズ等の微小なレンズを精密プレス成形により製造する際に、微小な球状プリフォーム材が使用されるようになってきている。また、上記光結合用レンズ等として微小な球レンズが使用されることもあり、上記微小な球状プリフォーム材や微小な球状レンズ等として、直径が約０．８ｍｍ〜約２．４ｍｍ程度の球状ガラスが求められている。
【０００３】
プリフォーム材を低コストで量産する方法としては、ガラス溶融炉において溶解されたガラスを流出ノズルから流下させ、流下したガラスを何らかの方法で分割するとともに冷却する方法が一般的であり、ここで、流出ノズルの先端から流出するガラスを分割して、小粒径のガラスゴブを製造する方法として、溶融炉で溶解された溶融ガラスを流出ノズルから連続流として流出させ、溶融ガラスの流量、流速、粘性等を調整することにより、連続流として流下した溶融ガラスが表面張力により途中で一列に落下する液滴状のガラス塊に変化するようにする。そして、一列に落下するガラス塊を液槽内に受けてプリフォーム材やレンズ等として使用するガラスゴブを回収する方法が知られている（例えば、特許文献１参照）。
【０００４】
ところで、上記特許文献１に開示されているガラスゴブの製造方法において、連続流として流出した溶融ガラスは、流下中に表面張力により溶融ガラス間の糸引きが切断されることによって液滴状のガラス塊に変化するが、その際、上下に互いに隣接する２個のガラス塊同士が表面張力により引き合うため、互いの落下速度に差が生じ、一列に落下している途中で、２個のガラス塊同士が接触または衝突して、１個のガラス塊に再結合してしまうことがあった。
そして、このように再結合したガラス塊は、結合時の温度と粘度とによって完全に１個に結合したり、２個のガラス塊のうち一部分のみが結合したり、様々な形状をなしており、得られたガラスゴブは重量や形状が不均一であった。また、再結合して１個になっているものであっても内部に脈理が発生していることがあるので、光学素子として使用することができなかった。
さらに、再結合しなかったガラス塊についても、落下中に上下に隣接するガラス塊同士が互いに接触していれば表面に傷が付いている場合があるため、光学素子として使用することができなかった。
【０００５】
以上のことから、上下に隣接するガラス塊同士が再結合したり、接触する前にガラス塊を回収しなければならず、ガラス塊の落下距離を短くすることによって上記問題点を回避することができるが、落下距離が短いと高温のままのガラス塊を回収しなければならないので、ガラス塊の熱衝撃による割れを防ぐためにガラス塊を高温の油等の中に受けて回収しなければならないという問題が生じた。具体的には、高温で粘度の低い軟化状態のガラス塊を高温の油等の中に受けて回収した場合、液面と衝突した際の衝撃でガラス塊が変形して得られるガラスゴブの形状が不均一になるという問題が生じ、また、ガラス塊を高温の油で受けて回収した場合、ガラス塊をプリフォーム材や光学素子として使用するためには、ガラス塊の洗浄を入念に行なう必要があり洗浄に時間とコストを要するうえ、洗浄中にガラス塊の表面に傷がつきやすいという問題が生じ、さらに、高温のガラス塊を高温の油で受ける際、油が発火する可能性があり安全上の問題もあった。
また、ガラス塊を精密プレス成形のためのプリフォーム材として使用する場合、上述した再結合等により重量が不均一であったり、内部に脈理が発生したプリフォーム材を精密プレス成形しても光学素子として使用できず、形状が不均一なプリフォーム材を精密プレス成形すると成形品の表面の一部がへこむ不良（ヒケ）が生じたり、成形品の厚みが偏り光軸が傾く不良が生じたりして、光学素子として使用できないことがあり、表面に傷が付いているプリフォーム材を精密プレス成形すると、成形時に、傷または傷の周囲の部分のガラス表面が折りたたまれてガラス内部に入りその状態のままガラスが固化する不良（折れ込み）や傷の部分から気体がガラス内部に入り微小な気泡が成形品の内部に生じる不良が生じて、光学素子として使用できないことがあった。
【０００６】
一方、保持容器内に保持した溶融ガラスを、該溶融ガラスに振動を付与しながら前記保持容器の一部に設けたオリフィスより気相中に排出してガラス液滴を形成し、該ガラス液滴を前記気相中または液相中を落下させながら凝固する球体ガラスの製造技術が開示されている（例えば、特許文献２参照）。
上記公報に開示されている球体ガラスの製造技術では、溶融ガラスに振動を付与することにより、排出口から連続する柱状のガラス液滴の側面において、柱状のガラス液滴の断面半径を小さくするように、振動に連動する窪みを形成し、窪みを形成した柱状のガラス液滴は、落下速度の増加にしたがって振動により形成を制御された窪み部分で分断され、体積の制御された液滴を形成する。しかしながら、柱状のガラス液滴が窪み部分で分断される際に、上述した特許文献１のガラスゴブの製造方法と同様の理由により、上下に隣接する分離した２個のガラス塊の落下速度に差が生じる。そのため、分離したガラス液滴に何らかの力（力について特許文献２には何も開示されていないが、例えば、回収チャンバ中の気相中に発生する対流等の不規則な外乱要因等が考えられる）が加わり、特許文献２の図１に示されているように、ガラス液滴の落下軌道がばらついた場合には、上下に隣接する２個のガラス液滴の再結合や上下に隣接するガラス液滴同士の接触による傷の発生は比較的生じにくいが、落下する液滴に、上述したような力が加わらない場合、あるいは、殆ど加わらない場合には、分離したガラス液滴は、一列、又は、ほぼ一列になって落下し、その途中で、上述した特許文献１のガラスゴブの製造方法と同様の理由により、２個のガラス液滴が1個のガラス液滴に再結合したり、上下隣接するガラス液滴同士の接触による傷が発生するという問題が生じることがある。そして、これらの問題を回避するためには、ガラス液滴を高温の油等の中に受けて回収しなければならず、上述した特許文献１のガラスゴブの製造方法と同様の問題点がある。
【０００７】
また、上記特許文献２には、振動数に依存して柱状のガラス液滴は一定体積に分離し、均一な体積の分離したガラス液滴を得ることができると記載されている。しかしながら、保持容器の一部に設けたオリフィスの排出口の内径よりも大きな直径の球体ガラスを得ようとする場合、上記排出口の内径よりも若干大きな直径の球体ガラスは、表面張力により排出口の内径よりも直径が若干大きいガラス液滴を落下させることにより得ることができる。しかし、より大きな直径の球体ガラスを得るためには、オリフィスの排出口の内径がより大きい保持容器に変えて直径の大きなガラス液滴を落下させる必要がある。そのため、体積がかなり異なる種々の球体ガラスを製造する場合、オリフィスの排出口の内径が異なる何種類もの保持容器を準備しなければならないが、溶融された光学ガラスを保持する容器は、高品質な光学ガラスを得るために、通常、白金でできており、非常に高価であるため、何種類もの保持容器を用意するのは、経済的に大変不利であり、さらに保持容器の交換に手間や時間がかかるという問題もある。
さらに、特許文献２に開示されている技術では、溶融ガラスを保持容器の一部に設けたオリフィスより、気相中に排出してガラス液滴を形成するため、一旦、溶融ガラスの排出を始めると、保持容器内の溶融ガラスが排出しきるまで、溶融ガラスの排出を止めることが困難である。そのため、非常時に溶融ガラスの排出を緊急停止することが困難であり、安全上の問題がある。
【特許文献１】特開平９−２３５１２２号公報
【特許文献２】特開２００３−１０４７４４号公報
【発明の開示】
【発明が解決しようとする課題】
【０００８】
本発明は、上記事情に鑑みてなされたもので、均一な重量で形状の揃った球状ガラスを製造することができ、かつ、十分に冷却された状態で回収することのできる球状ガラス製造装置及び球状ガラスの製造方法を提供することを課題としている。
【課題を解決するための手段】
【０００９】
上記課題を解決するために、請求項１の発明は、溶融ガラスを連続流として流下させる流出ノズルと、連続流として流出した溶融ガラスを流下中に液滴状のガラス塊に変化させた後に、これらガラス塊を回収する回収槽とを備えた球状ガラス製造装置であって、
前記ガラス塊が落下する際に、前記上下に互いに隣接するガラス塊のうち、一方のガラス塊の落下軌道が、他方のガラス塊の落下軌道に対してずれるように、前記上下に互いに隣接するガラス塊の一方又は両方の落下軌道を変える軌道変更手段を有することを特徴とする。
【００１０】
請求項２の発明は、請求項１に記載の球状ガラス製造装置において、
前記軌道変更手段は、前記上下に互いに隣接するガラス塊の一方又は両方に気体を噴出、あるいは、前記上下に互いに隣接するガラス塊の一方又は両方を吸引する孔部を有することを特徴とする。
【００１１】
請求項３の発明は、請求項２に記載の球状ガラス製造装置において、
前記軌道変更手段は、前記ガラス塊が落下する際に、ガラス塊の落下軌道を中心に回転しながら、前記上下に互いに隣接するガラス塊の一方又は両方に気体を噴出、あるいは、前記上下に互いに隣接するガラス塊の一方又は両方を吸引することを特徴とする。
例えば、図１及び図２に示すように、溶融ガラスＡを連続流として流下させる流出ノズル３と、連続流として流出した溶融ガラスを流下中に、液滴状のガラス塊Ｂに変化させた後に、これらガラス塊を回収する回収槽６とを備えた球状ガラス製造装置１であって、前記ガラス塊が落下する際に、ガラス塊の落下軌道を中心に回転して、前記上下に互いに隣接するガラス塊に気体を噴出、又は、前記上下に互いに隣接するガラス塊を吸引することによって、前記上下に互いに隣接するガラス塊のうち、一方のガラス塊の落下軌道が、他方のガラス塊の落下軌道に対してずれるように、前記上下に互いに隣接するガラス塊の一方又は両方の落下軌道を変える落下軌道を変える気体ノズル５９を有する球状ガラス製造装置である。
【００１２】
請求項４の発明は、請求項３に記載の球状ガラス製造装置において、
前記軌道変更手段の回転数を調節することによって、前記上下に互いに隣接するガラス塊のうち、一方のガラス塊の落下軌道が、他方のガラス塊の落下軌道に対してずれるようにすることを特徴とする。
【００１３】
請求項５の発明は、請求項２に記載の球状ガラス製造装置において、
前記軌道変更手段は、前記ガラス塊の落下軌道の周囲に複数固設されていることを特徴とする。
【００１４】
請求項６の発明は、請求項５に記載の球状ガラスの製造装置において、
前記軌道変更手段より上方に設けられて、落下するガラス塊の位置を検出するセンサーを備え、該センサーからの信号により、前記軌道変更手段によるガラス塊への気体の噴出又はガラス塊の吸引のタイミングを制御する制御手段を有することを特徴とする。
この制御手段としては、例えば、センサーからの信号によって弁が開閉することにより、気体を噴出し、もしくは、気体の噴出を止め、又は、吸引し、もしくは、吸引を止める電磁弁が挙げられる。
【００１５】
請求項７の発明は、請求項２に記載の球状ガラス製造装置において、
前記軌道変更手段は、前記ガラス塊が落下する際に、ガラス塊の落下軌道に対して上下に振子動または往復動しながら、前記上下に互いに隣接するガラス塊の一方又は両方に気体を噴出、あるいは、前記上下に互いに隣接するガラス塊の一方又は両方を吸引することを特徴とする。
ここで、上記振子動は、気体を噴出、あるいは、吸引されて軌道変更されたガラス塊が、上方から落下して来るガラス塊と接触しないように落下軌道と直交する水平面より下方の範囲で上下に振子動することが好ましい。
【００１６】
請求項８の発明は、請求項２に記載の球状ガラス製造装置において、
前記軌道変更手段は、前記ガラス塊が落下する際に、ガラス塊の落下軌道に対して水平方向に振子動または往復動しながら、前記上下に互いに隣接するガラス塊の一方又は両方に気体を噴出、あるいは、前記上下に互いに隣接するガラス塊の一方又は両方を吸引することを特徴とする。
【００１７】
請求項９の発明は、請求項１に記載の球状ガラス製造装置において、
前記軌道変更手段は、前記ガラス塊が落下する際に、ガラス塊の落下軌道に対して上下に振子動または往復動し、前記上下に互いに隣接するガラス塊の一方又は両方のガラス塊を弾く板状体、又は、樋状体であることを特徴とする。
【００１８】
ここで、上記振子動または往復動は、弾かれて軌道変更されたガラス塊が、上方から落下して来るガラス塊と接触しないように落下軌道と直交する水平面より下方の範囲で上下に振子動または往復動することが好ましい。
また、板状体の上面は、球状または略球状となって落下してくるガラス塊を弾きやすいように平面または凹状の曲面であることが好ましく、同様の理由から樋状体の断面形状は、上面が凹状の曲面であることが好ましい。また、板状体及び樋状体は、耐熱性のある金属製等であることが好ましく、弾く際にガラス塊に加わる衝撃を緩和するために、板状体及び樋状体の上面をポーラス金属等の多孔質材により形成し、板状体及び樋状体の内部にエアー等の気体を供給して板状体及び樋状体の上面の多孔質面から気体を噴出させるようにしてもよい。また、板状体及び樋状体の内部又は下面に冷却管を設け、冷却管内にエアー等の気体や水等の液体を通して板状体及び樋状体を冷却し、板状体及び樋状体が過熱しないようにすることが好ましい。
【００１９】
請求項１０の発明は、請求項１に記載の球状ガラス製造装置において、
前記軌道変更手段は、前記ガラス塊が落下する際に、ガラス塊の落下軌道に対して水平方向に振子動または往復動し、前記上下に互いに隣接するガラス塊の一方又は両方のガラス塊を弾く板状体であることを特徴とする。
【００２０】
ここで、板状体は、落下してくるガラス塊を一方の垂直面のみで弾くようにしてもよいし、両方の垂直面で弾くようにしてもよく、垂直面は、ガラス塊を弾きやすいように平面であることが好ましい。また、板状体は、耐熱性のある金属製等であることが好ましく、弾く際にガラス塊に加わる衝撃を緩和するために、板状体のガラス塊を弾く垂直面をポーラス金属等の多孔質材により形成し、板状体の内部にエアー等の気体を供給して板状体のガラス塊を弾く垂直面の多孔質面から気体を噴出させるようにしてもよい。また、板状体の内部に冷却管を設け、冷却管内にエアー等の気体や水等の液体を通して板状体を冷却し、板状体が過熱しないようにすることが好ましい。
【００２１】
請求項１１の発明は、請求項９又は１０に記載の球状ガラス製造装置において、
前記軌道変更手段より上方に設けられて、落下するガラス塊の位置を検出するセンサーを備え、該センサーからの信号により、前記軌道変更手段がガラス塊を弾くタイミングを制御する制御手段を有することを特徴とする。
この制御手段としては、例えば、センサーからの信号により、前記軌道変更手段の上下振子動または往復動、あるいは、水平方向の振子動または往復動を制御するアクチュエータが挙げられる。
【００２２】
請求項１２の発明は、請求項１に記載の球状ガラス製造装置において、
前記軌道変更手段は、前記ガラス塊を受けて落下させる傾斜面を有し、前記ガラス塊が落下する際に、水平方向に回転又は水平方向に振子動し、前記傾斜面のガラス塊の落下軌道に対する向きを変えながら、前記上下に互いに隣接するガラス塊の一方又は両方を前記傾斜面で受けて落下させることにより、一方のガラス塊の落下軌道が、他方のガラス塊の落下軌道に対してずれるように、前記上下に互いに隣接するガラス塊の一方又は両方の落下軌道を変えることを特徴とする。
【００２３】
ここで、立体は、例えば、傾斜して設けられた板状体または樋状体、あるいは上面が傾斜面である三角柱であり、板状体及び三角柱の上面は、球状または略球状となって落下してくるガラス塊を受けやすいように上面が平面または凹状の曲面であることが好ましく、同様の理由から樋状体の断面形状は、上面が凹状の曲面であることが好ましい。また、板状体、樋状体及び三角柱は、耐熱性のある金属製等であることが好ましく、ガラス塊を受ける際にガラス塊に加わる衝撃を緩和するために、板状体、樋状体及び三角柱の上面をポーラス金属等の多孔質材により形成し、板状体、樋状体及び三角柱の内部にエアー等の気体を供給して板状体及び樋状体の上面の多孔質面から気体を噴出させるようにしてもよい。また、板状体及び樋状体の内部又は下面に冷却管を設け、あるいは、三角柱の内部に冷却管を設け、冷却管内にエアー等の気体や水等の液体を通して板状体、樋状体及び三角柱を冷却し、板状体、樋状体及び三角柱が過熱しないようにすることが好ましい。
【００２４】
請求項１３の発明は、請求項９〜１２のいずれか一項に記載の球状ガラス製造装置において、
前記軌道変更手段と前記回収槽との間に、落下するガラス塊を加熱して溶融する加熱溶融手段を設けたことを特徴とする。
この加熱溶融手段としては、例えば、筒状の溶融炉等が挙げられる。
【００２５】
請求項１４の発明は、請求項１〜１３のいずれか一項に記載の球状ガラス製造装置において、
前記流出ノズルが、前記溶融ガラスを導入するパイプの下端に接続されていることを特徴とする。
【００２６】
請求項１５の発明は、請求項１〜１４のいずれか一項に記載の球状ガラス製造装置を使用して、球状ガラスを製造する球状ガラスの製造方法であって、
前記流出ノズルから溶融ガラスを連続流として流出させ、連続流として流出した溶融ガラスを流下中により液滴状のガラス塊に変化させた後に、前記ガラス塊が落下する際に、前記上下に互いに隣接するガラス塊のうち、一方のガラス塊の落下軌道が、他方のガラス塊の落下軌道に対してずれるように、前記上下に互いに隣接するガラス塊の一方又は両方の落下軌道を変えた後、これらガラス塊を前記回収槽に回収することを特徴とする。
【００２７】
なお、上述した請求項２〜８の発明においては、例えば気体ノズル等の孔部から気体を噴出するが、噴出する気体は、ガラス塊に影響を与えない、あるいは、殆ど影響を与えないことから、エアー又は窒素、アルゴン等の不活性ガスあるいはこれらの混合気体であることが好ましい。
【００２８】
また、同様の理由から、上述した請求項９〜１２の発明において、多孔質面から気体を噴出する場合、噴出する気体は、エアー又は窒素、アルゴン等の不活性ガスあるいはこれらの混合気体であることが好ましい。
【００２９】
また、上述した請求項１〜１２及び１５の発明において、上下に互いに隣接するガラス塊が再結合したり、接触したりすることをより確実に防ぐために、上下に互いに隣接するガラス塊のうち、一方のガラス塊の落下軌道が、他方のガラス塊の落下軌道に対して、所望の球状ガラスの直径より大きくずれるようにすることが好ましい。
【００３０】
請求項１〜１２及び１５の発明によれば、上下に隣接するガラス塊のうち、一方のガラス塊の落下軌道が他方のガラス塊の落下軌道と異なる方向に変えられ、一方のガラス塊の落下軌道が、他方のガラス塊の落下軌道に対してはずれるため、落下中に２個のガラス塊が１個に再結合することを防ぐことができる。
よって、１個のガラス塊のまま回収することができ、均一な重量で形状の揃った球状ガラスを製造することが可能となり、内部に脈理が発生することもない。また、２個のガラス塊が互いに接触することも防ぐことができるため、ガラス塊の表面に傷が付くこともない。
したがって、従来では落下中にガラス塊が再結合したり、接触することを防ぐために落下距離を短くしなければならなかったが、本発明では液滴状のガラス塊の落下距離を長くすることができ、ガラス塊が落下中に冷却されて、低温の状態で球状のガラス塊を回収することが可能となる。このことから回収槽の液温を低くすることも可能となる。
【００３１】
例えば、請求項３の発明において、上下に互いに隣接するガラス塊の両方に気体を噴出、又は、両方のガラス塊を吸引する場合、軌道変更手段が、液滴状のガラス塊の落下軌道を中心に回転しながら、その孔部からガラス塊に気体を噴出、又は、その孔部によりガラス塊を吸引することによって、まず、上下に互いに隣接するガラス塊のうち、一方のガラス塊の落下軌道が変えられる。その後、前記一方のガラス塊に気体を噴出、又は、吸引した位置とは異なる位置に回転移動した軌道変更手段から他方のガラス塊に気体を噴出、又は、吸引するので、他方のガラス塊の落下軌道が一方のガラス塊の落下軌道と異なる方向に変えられる。このように、順次回転した軌道変更手段から気体を噴出又は吸引することで、上下に互いに隣接するガラス塊の落下軌道がそれぞれ変えられ、落下中に２個のガラス塊が１個に再結合することを防ぐことができる。
【００３２】
請求項４の発明によれば、軌道変更手段の回転数を調節することによって、一方のガラス塊の落下軌道が、他方のガラス塊の落下軌道に対してずれるようにするので、上下に互いに隣接するガラス塊が再結合したり接触することを簡単に防ぐことができ、しかも、回転数を調節することにより、容易に、一方のガラス塊の落下軌道が、他方のガラス塊の落下軌道に対して所望の球状ガラスの直径より大きくずれるようにすることができるため、上下に互いに隣接するガラス塊が再結合したり接触することを簡単かつ確実に防ぐことができる。
【００３３】
請求項６の発明によれば、落下するガラス塊の位置を検出するセンサーからの信号により気体の噴出又は吸引のタイミングを制御することによって、一方のガラス塊の落下軌道が、他方のガラス塊の落下軌道に対してずれるようにすることがでるため、上下に互いに隣接するガラス塊が再結合したり接触することを簡単に防ぐことができ、しかも、上記タイミングを制御することにより、容易に、一方のガラス塊の落下軌道が、他方のガラス塊の落下軌道に対して所望の球状ガラスの直径より大きくずれるようにすることができるため、上下に互いに隣接するガラス塊が再結合したり接触することを簡単かつ確実に防ぐことができる。
【００３４】
請求項１１の発明によれば、落下するガラス塊の位置を検出するセンサーからの信号によりガラス塊を弾くタイミングを制御することによって、一方のガラス塊の落下軌道が、他方のガラス塊の落下軌道に対してずれるようにすることができるため、上下に互いに隣接するガラス塊が再結合したり接触することを簡単に防ぐことができ、しかも、上記タイミングを制御することにより、容易に、一方のガラス塊の落下軌道が、他方のガラス塊の落下軌道に対して所望の球状ガラスの直径より大きくずれるようにすることができるため、上下に互いに隣接するガラス塊が再結合したり接触することを簡単かつ確実に防ぐことができる。
【００３５】
請求項１３の発明によれば、ガラス塊を軌道変更手段である板状体又は樋状体により弾き、あるいは、軌道変更手段の傾斜面で受けた際に、ガラス塊が変形し又はガラス塊の表面に傷が生じた場合であっても、そのようなガラス塊が、加熱溶融手段である、例えば図７、図８及び図１０に示すような、電気加熱装置を備えた円筒状の溶融炉内を通過する際に溶融されることにより、表面の傷は消滅する。また、ガラス塊が溶融炉内を通過する際、あるいは、溶融炉内を通過した後、さらに落下する途中で、表面張力により球状となるので、表面に傷がない球状のガラス塊を回収することができる。
【００３６】
請求項１４の発明によれば、パイプの温度を下げることによりパイプ内部の溶融ガラスを固化させることによって、流出ノズルへの溶融ガラスの導入を容易に止めることができる。そのため、その間にパイプ先端の流出ノズルをその先端の内径が異なる流出ノズルと交換した後、パイプの温度を上げ、流出ノズルへの溶融ガラスの導入を再開することにより、後述するようにガラス塊の粒径（重量）を容易、かつ、短時間に変更することができる。また、非常時に流出ノズルからの溶融ガラスの流下を緊急停止させることもできるため安全性が高い。
【発明の効果】
【００３７】
請求項１〜１２及び１５の発明によれば、液滴状のガラス塊が落下中に再結合したり接触することを防止することができ、これによって、均一な重量で形状の揃った球状ガラスを製造することができる。
また、ガラス塊の落下距離を長くすることができ、低温の状態でガラス塊を回収することができる。このことから回収槽の液温を低くすることが可能となり、水のように極めて低コストで、安全で取り扱いが非常に容易であり、環境負荷が小さく、しかも、回収したガラス塊（球状ガラス）を洗浄することなく乾燥させ、あるいは、簡単に洗浄して乾燥させるだけでプリフォーム材またはレンズ等の光学素子として使用可能な液体を用いてガラス塊を回収し球状ガラスを得ることができる。
【００３８】
請求項４の発明によれば、軌道変更手段の回転数を調節することによって、一方のガラス塊の落下軌道が、他方のガラス塊の落下軌道に対してずれるようにするので、上下に互いに隣接する２個のガラス塊が再結合したり接触することを簡単に防ぐことができる。特に、回転数を調節することにより、容易に、一方のガラス塊の落下軌道が、他方のガラス塊の落下軌道に対して所望の球状ガラスの直径より大きくずれるようにすることができるため、上下に互いに隣接するガラス塊が再結合したり接触することを簡単かつ確実に防ぐことができる。
【００３９】
請求項６の発明によれば、落下するガラス塊の位置を検出するセンサーからの信号により気体の噴出又は吸引のタイミングを制御することによって、一方のガラス塊の落下軌道が、他方のガラス塊の落下軌道に対してずれるようにすることができるため、上下に互いに隣接するガラス塊が再結合したり接触することを簡単に防ぐことができる。しかも、上記タイミングを制御することにより、容易に、一方のガラス塊の落下軌道が、他方のガラス塊の落下軌道に対して所望の球状ガラスの直径より大きくずれるようにすることができるため、上下に互いに隣接するガラス塊が再結合したり接触することを簡単かつ確実に防ぐことができる。
【００４０】
請求項１１の発明によれば、落下するガラス塊の位置を検出するセンサーからの信号によりガラス塊を弾くタイミングを制御することによって、一方のガラス塊の落下軌道が、他方のガラス塊の落下軌道に対してずれるようにことがでるため、上下に互いに隣接するガラス塊が再結合したり接触することを簡単に防ぐことができる。しかも、上記タイミングを制御することにより、容易に、一方のガラス塊の落下軌道が、他方のガラス塊の落下軌道に対して所望の球状ガラスの直径より大きくずれるようにすることができるため、上下に互いに隣接するガラス塊が再結合したり接触することを簡単かつ確実に防ぐことができる。
【００４１】
請求項１３の発明によれば、ガラス塊を軌道変更手段との接触により、ガラス塊が変形し又はガラス塊の表面に傷が生じた場合であっても、ガラス塊が加熱溶融手段である、例えば溶融炉の筒内を通過する際に熔融されることにより、表面の傷は消滅し、また、ガラス塊が筒内を通過する際、あるいは、筒内を通過した後、さらに落下する途中で、表面張力により球状となるので、表面に傷がない球状のガラス塊を回収することができる。
【００４２】
請求項１４の発明によれば、パイプの温度を下げることにより、流出ノズルへの溶融ガラスの導入を容易に止めることができる。そのため、その間にパイプ先端の流出ノズルをその先端の内径が異なる流出ノズルと交換し、その後パイプの温度を上げ、流出ノズルへの溶融ガラスの導入を再開することにより、ガラス塊を回収して得られる球状ガラスの直径を容易、かつ、短時間に変更することができる。また、非常時に流出ノズルからの溶融ガラスの流下を緊急停止させることもできるため安全性が高い。
【発明を実施するための最良の形態】
【００４３】
以下、本発明の実施の形態を図面に基づいて説明する。
まず、本発明の球状ガラス製造装置の構成について説明する。
図１は、本発明の実施の形態の好適な一例を示すためのものであり、球状ガラス製造装置の側断面図、図２は、回転ノズル部の側断面図である。なお、図面の関係上、図１の回転ノズル部は図２の回転ノズル部を簡略化している。
【００４４】
図１に示すように、本発明の球状ガラス製造装置１は、ガラスを溶融するための溶融炉２と、溶融ガラスＡを連続流として流下させる流出ノズル３と、溶融炉２から流出ノズル３への溶融ガラスＡの経路（導管）となるパイプ４と、流出ノズル３から流出した溶融ガラスＡを流下中に、液滴状のガラス塊Ｂに変化させた後に、このガラス塊Ｂの落下軌道を中心に回転して、ガラス塊Ｂにエアーを噴出することによって上下に互いに隣接するガラス塊Ｂの落下軌道を変える気体ノズル５９を有する回転ノズル部５と、これらガラス塊Ｂを回収する回収槽６とを備えている。
【００４５】
溶融炉２は、ガラスを溶融する際の容器となるルツボ２１と、ルツボ２１の周囲を被う耐火レンガ等の耐熱材からなる炉体２２と、ルツボ２１内の溶融ガラスＡを攪拌するための攪拌機２３と、加熱装置（図示しない）とを備えている。
【００４６】
ルツボ２１は、ガラスを溶融、清澄することができるとともに、溶融ガラスＡの温度を所定の温度に保つことができるように加熱を制御できる周知のものである。
攪拌機２３は、水平方向に回転して攪拌翼２４により溶融ガラスＡを攪拌して均質化するものである。
パイプ４には、図示しない加熱装置が設けられており、パイプ４の温度を制御することによりパイプ４中の溶融ガラスＡの粘性を制御するとともに、パイプ４中の溶融ガラスＡの流速を制御できるようになっている。
【００４７】
流出ノズル３は、先端に向かうにつれて細くなる円錐状となっており、その先端に溶融ガラスＡを流出する流出口３ａが形成されている。
また、流出ノズル３には、図示しない加熱装置が設けられており、流出ノズル３の温度を制御できるようになっており、流出ノズル３の先端から流出される溶融ガラスＡの温度を制御して溶融ガラスＡの粘性を制御できるようになっている。また、流出ノズル３はその先端の内径が例えば０．１〜５．０ｍｍであることが好ましく、流出ノズル３の先端の内径を変更することにより、流量、流速の調整と、連続流が液滴状に変化したガラス塊Ｂの粒径（重量）を変更することができるようになっている。すなわち、流出ノズル３の先端の内径を小さくすることにより、小さな球状ガラスを得ることができる。図３に、溶融ガラスＡがランタン系ガラスの場合において、流出ノズル先端の内径と回収して得られた球状ガラスの直径との関係の例を示す。図３に示すように、流出ノズル３の先端の内径を変更することにより、所望の直径の球状ガラスが得られることが分かる。
【００４８】
回収槽６には、室温の水が入れられており、回収槽６は、水Ｃ内にガラス塊Ｂを落下させることにより水Ｃにより衝撃を吸収するとともにガラス塊Ｂを冷却してガラス塊Ｂを球状ガラスとして回収するものである。
また、回収槽６内に回収されるガラス塊Ｂの温度と水Ｃとの温度差を減少して温度差による影響を少なくするために図示しない加熱装置を設けて、回収槽６内の水を加熱するようにしてもよい。
【００４９】
回転ノズル部５は、図２に示すように、ベースプレート５１、サーボモータ５２、ハウジング５３、回転シャフト５４、タイミングプーリ５５、５５、タイミングベルト５６、ベアリング５７，…、エアー室５８、気体ノズル５９等を備えている。
ベースプレート５１には、サーボモータ５２とハウジング５３とがそれぞれナット５１１、５１１やボルト５１２，…によって固着され支持されている。
円筒状のハウジング５３には円筒状の回転シャフト５４が挿通されており、該回転シャフト５４の内部を液滴状のガラス塊Ｂが落下するようになっている。回転シャフト５４は、該回転シャフト５４の外周に上下に配されたベアリング５７，…により軸回りに回転自在にハウジング５３に支持されている。
【００５０】
また、サーボモータ５２のモータ軸５２a及び回転シャフト５４の上端部には、それぞれタイミングプーリ５５、５５が軸着され、これらタイミングプーリ５５、５５にタイミングベルト５６が張架されている。そして、サーボモータ５２を駆動させることによってサーボモータ５２からの回転が、タイミングベルト５６を介して回転シャフト５４に伝達されるようになっている。
【００５１】
また、回転シャフト５４とハウジング５３との間、すなわち、上下に配されたベアリング５７、５７間にはエアー室５８が設けられている。
エアー室５８は、ハウジング５３を介して外部に連通するエアー供給口５８aと、回転シャフト５４の内部を通って下端部からエアーが排出されるエアー排出口５８bとを有している。エアー供給口５８aには図示しないがエアー供給源に接続されるエアー供給管が取り付けられ、エアー排出口５８bには気体ノズル５９が取り付けられている。
【００５２】
気体ノズル５９は、回転シャフト５４の外周下端部に配されて、該下端部から下方に延出するとともに、先端部分が回転シャフト５４の径方向を向くようにナット５９１によって取り付けられている。気体ノズル５９は、先端に向かうにつれて細くなる円錐状となっており、その先端にエアーを噴出する噴出口５９aが形成されている。
そして、エアー供給源から供給されたエアーは、エアー供給管及びエアー供給口５８aを介してエアー室５８内に入った後、エアー排出口５８bに設けられた気体ノズル５９から噴出されるようになっている。
また、回転ノズル部５の全体は、上カバー７aと下カバー７bとによって覆われている。
【００５３】
以上のように回転ノズル部５を構成することによって、サーボモータ５２が駆動すると、サーボモータ５２からの回転が回転シャフト５４に伝達され、回転シャフト５４とともに気体ノズル５９が軸方向（ガラス塊Ｂの落下軌道を中心）に回転する。したがって、回転シャフト５４の内部を落下するガラス塊Ｂに対して、気体ノズル５９が回転しながらエアーを噴出し、これによって上下に互いに隣接するガラス塊Ｂの落下軌道が変えられるようになっている。
ここで、ガラス塊Ｂの落下軌道を変えるには、サーボモータ５２の回転数を調節することによって気体ノズル５９の回転数を変更するようにする。特に、本発明では上下に互いに隣接する液滴状のガラス塊Ｂのうち、一方のガラス塊Ｂの落下軌道に対して他方のガラス塊Ｂの落下軌道がガラス塊Ｂの直径より大きくずれるように調節することが好ましい。
また、気体ノズル５９の先端部分の内径を調節することによって、又は、エアーの供給量を調節することによって、エアーの噴出量を変更し、上下に互いに隣接するガラス塊Ｂ同士の間隔を変更しても良い。
【００５４】
なお、本実施の形態では、流下するガラス塊Ｂに、気体ノズル５９からエアーを噴出する場合について説明したが、例えば、気体ノズル５９でガラス塊Ｂを吸引することによって上下に互いに隣接するガラス塊Ｂの落下軌道を変えるように構成しても良い。また、気体ノズル５９から窒素、アルゴン等の不活性ガスまたはこれらの混合気体あるいはエアー及び不活性ガスの混合気体を噴出させるようにしても良い。
【００５５】
また、ルツボ２１、攪拌機２３、攪拌翼２４、パイプ４、流出ノズル３等は、これらの耐熱性、ガラスに対する耐侵食性及び溶融ガラスＡの品質への影響が少ないこと等を考慮して白金または白金合金製であることが好ましいが、必ずしもこれらに限定されるものではない。
また、流出ノズル３は、先端に向かうにつれて細くなる円錐状に限定されるものではなく、例えば、パイプ状、ノズル先端がテーパー状に広がっているもの等、様々な形状や構成の周知のもの用いることができる。
また、上記加熱装置は、電熱器、電気ヒーター、通電発熱体、高周波誘導加熱や、バーナー等を使用したガス等の燃焼により加熱するものなど周知のものを用いることができ、パイプ４及び流出ノズル３は、直接電気を通電して加熱できるようになっていることが好ましいが、必ずしもこれに限定されるものではない。なお、例えば図４、図６〜図８、図１０のように流出ノズル３の先端をガスバーナー等を用いてガス燃焼により加熱する場合、流出ノズル３の先端から流下する溶融ガラスの周辺の雰囲気に与える影響を無くし、かつ、流出ノズル３の先端がなるべく均一に加熱されるように流出ノズル３の先端の周囲にカバー６３を設け、該カバー６３の外側から加熱することが好ましい。
【００５６】
また、溶融炉２においては、ガラス原料を溶融した後、急冷して固化させ、破砕したカレットや、ガラス原料をルツボ２１において溶融、清澄し、攪拌機２３を回転させて攪拌し均質化させるバッチ式で溶融ガラスＡを流出ノズル３に供給するものとしても、ルツボ２１に溶融、清澄されたガラスを連続的に追加できる構成とし、攪拌機２３を回転させて攪拌し均質化させた溶融ガラスＡを連続的に流出ノズル３に供給するものとしてもよい。
また、溶融炉２の替わりに、攪拌槽の周囲を被う耐熱材と、攪拌槽内の溶融ガラスを攪拌するための白金または白金合金製等の攪拌機と、溶融ガラスＡの温度を所定の温度に保つ加熱装置とを備えた、白金または白金合金製等の攪拌槽を用いて、攪拌槽に、溶融、清澄されたガラスを連続的に供給し、攪拌機により攪拌し均質化させた溶融ガラスを連続的に流出ノズル３に供給するものとするなど、周知の構成や形状のガラス溶融炉やガラス攪拌槽を用いることができる。
また、攪拌機２３及びその攪拌翼２４の形状は、特に限定されるものではなく、
例えば、スクリュー状のものなど、周知の形状や構成のものを用いることができる。
【００５７】
回収槽６に入れる液体は、水に限定されるものではないが、特に本発明では、後述するがガラス塊Ｂの落下距離を長くすることができ、ガラス塊Ｂが放熱することによって低温のガラス塊Ｂを回収できることから、極めて低コストで、安全で取り扱いが非常に容易であり、環境負荷が小さく、しかも、回収したガラス塊（球状ガラス）を洗浄することなく乾燥させ、あるいは、簡単に洗浄して乾燥させ、プリフォーム材またはレンズ等の光学素子として使用できることから水を用いることが好ましい。また、製造装置全体の高さ等の制約から、落下距離を短くして比較的高温のガラス塊Ｂを回収しなければならない場合は、液体はその沸点までしか加温できないので、落下するガラス塊Ｂとの温度差を小さくするために、沸点の比較的高い液体で、取り扱い及び回収後の洗浄が容易な液体を用いてもよい。
【００５８】
次に、上述した球状ガラス製造装置１を使用して球状ガラスを製造する球状ガラスの製造方法について、図１及び図２を参照して説明する。
まず、カレットやガラス原料をルツボ２１に投入して、図示しない加熱装置により加熱して、溶融炉２のルツボ２１において溶融し、溶融ガラスＡとし、溶融ガラスＡを清澄し、攪拌機２３を回転させて、攪拌翼２４により溶融ガラスＡを攪拌し均質化する。
次いで、溶融ガラスＡをパイプ４から流出ノズル３に導き、流出ノズル３から溶融ガラスＡを流出させる。
この際に、溶融炉２、パイプ４、流出ノズル３の加熱温度を調節することにより流出ノズル３から溶融ガラスＡが連続流として流出し、回転ノズル部５に到達する前に溶融ガラスＡの連続流が液滴状のガラス塊Ｂに変化するように溶融ガラスＢの粘性、流量等を調整する。もしくは、流出ノズル３から流出した溶融ガラスＡの連続流が液滴状のガラス塊Ｂに変化する位置に、回転ノズル部５を上下に移動して設置する。
【００５９】
上記のように流出ノズル３から連続流として流出した溶融ガラスＡは、回転ノズル部５に至る前に一列に落下する液滴状のガラス塊Ｂに変化する。そして、この液滴状のガラス塊Ｂの状態で回転シャフト５４の内部に落下させる。
この際に、サーボモータ５２を回転させることによって回転シャフト５４とともに気体ノズル５９を軸方向（ガラス塊Ｂの落下軌道を中心）に回転させながら、落下するガラス塊Ｂ、１滴ずつに気体を噴出させる。これによって、まず、上下に互いに隣接するガラス塊Ｂのうち、一方のガラス塊Ｂの落下軌道が変えられる。その後、前記一方のガラス塊Ｂにエアーを噴出した位置とは異なる位置に回転移動した気体ノズル５９から他方のガラス塊Ｂにエアーが噴出されるので、前記他方のガラス塊Ｂの落下軌道が前記一方のガラス塊Ｂの落下軌道と異なる方向に変えられる。このように、順次回転した気体ノズル５９からエアーを噴出することで、上下に互いに隣接するガラス塊Ｂの落下軌道がそれぞれ変えられ、再結合したり接触することがなくなる。
ここで、特に、気体ノズル５９の回転数を調節することによって、前記一方のガラス塊Ｂの落下軌道が、前記他方のガラス塊Ｂの落下軌道に対して所望の球状ガラスの直径より大きくずれるようにする。
【００６０】
そして、気体ノズル５９によって落下軌道が変えられたガラス塊Ｂを、そのまま下方へ落下させて回収槽６に回収し、回収槽６内に回収されたガラス塊Ｂを球状ガラスとする。
【実施例】
【００６１】
以下、本発明について実施例を挙げて具体的に説明するが、本発明の実施態様はこれらに限定されるものではない。
なお、以下に示す実施例１〜実施例５では、上述した図１に示す球状ガラス製造装置１を使用して球状ガラスを製造する。比較例１、比較例２では上記球状ガラス製造装置１において回転ノズル部５を備えていない装置を使用し、流出ノズル３から流出した溶融ガラスＡを、落下中に液滴状のガラス塊Ｂに変化させた後、そのまま回収槽６によって回収する。実施例６〜実施例９は、後述するように上記ガラス製造装置１において図４及び図５に示す部分を備えた装置、実施例１０〜実施例１２は図６に示す部分を備えた装置、実施例１３は図７に示す部分を備えた装置を使用する。そして、各装置において、流出ノズル３から流出した溶融ガラスＡを、落下中に液滴状のガラス塊Ｂに変化させた後、ガラス塊Ｂの落下軌道を変え、回収槽６によって回収する。
【００６２】
［比較例１］
白金ルツボ２１の炉温を１１００℃、流出ノズル３の温度を１０８０℃とし、先端の内径が０．５ｍｍの流出ノズル３から、溶融ガラスＡとしてランタン系ガラス（比重：３．２４）を流出量３４．３ｇ／ｍｉｎで流出させた。流出した溶融ガラスＡが流下中に液滴状に変化したガラス塊Ｂの１個の大きさを確認するために１ｍ落下時に金属板上に受けて取得したガラス塊Ｂの１個の重量は、サンプル１ｇ中５．７ｍｇが１００％であったが、２４ｍ落下後に室温の水中で回収したガラス塊Ｂの１個の重量はサンプル１ｇ中９０％以上が１１．４ｍｇであった。
【００６３】
［実施例１］
比較例１の条件で、液滴状のガラス塊Ｂを回収する前に、流出ノズル３から０．５ｍ下方の位置に配置された気体ノズル５９を用いて、エアーを２．５Ｌ／ｍｉｎで噴出させ、かつ、気体ノズル５９を回転数３０００ｒｐｍで回転させたところ、２４ｍ落下後に室温の水中で回収したガラス塊Ｂの１個の重量はサンプル１ｇ中５．７ｍｇが１００％であった。
【００６４】
［比較例２］
白金ルツボ２１の炉温を１３００℃、流出ノズル３の温度を１２５５℃とし、先端の内径が０．２１５ｍｍの流出ノズル３から、溶融ガラスＡとしてランタン系ガラス（比重：４．４９）を流出量１０．６ｇ／ｍｉｎで流出させた。流出した溶融ガラスＡが流下中に液滴状に変化したガラス塊Ｂの１個の大きさを確認するために１ｍ落下時に金属板上に受けて取得したガラス塊Ｂの１個の重量は、サンプル１ｇ中１．８ｍｇが１００％であったが、２４ｍ落下後に室温の水中で回収したガラス塊Ｂの１個の重量はサンプル１ｇ中３．６ｍｇが１００％であった。
【００６５】
［実施例２］
比較例２の条件で、液滴状のガラス塊Ｂを回収する前に、流出ノズル３から０．５ｍ下方の位置に配置された気体ノズル５９を用いて、エアーを２．３Ｌ／ｍｉｎで噴出させ、かつ、気体ノズル５９を回転数３０００ｒｐｍで回転させたところ、２４ｍ落下後に室温の水中で回収したガラス塊Ｂの１個の重量はサンプル１ｇ中１．８ｍｇが１００％であった。
【００６６】
［実施例３］
噴出させる気体をエアーの替わりに窒素とした他は、実施例２と同じ条件としたところ、回収したガラス塊Ｂの１個の重量はサンプル１ｇ中１．８ｍｇが１００％であった。
【００６７】
［実施例４］
噴出させる気体をエアーの替わりにアルゴンとした他は、実施例１と同じ条件としたところ、回収したガラス塊Ｂの１個の重量はサンプル１ｇ中５．７ｍｇが１００％であった。
【００６８】
［実施例５］
回転ノズル部５にエアーを供給し、気体ノズル５９からエアーを噴出させる替わりに、図示しない真空ポンプを用いて気体ノズル５９によりガラス塊を吸引する構成とした他は、図１に示した球状ガラス製造装置１と同じ構成の球状ガラス製造装置を用いた。そして、気体ノズル５９からエアーを噴出させる替わりに、気体ノズル５９によりガラス塊Ｂを吸引した他は、実施例２と同じ条件としたところ、回収したガラス塊Ｂの１個の重量はサンプル１ｇ中１．８ｍｇが１００％であった。
【００６９】
［実施例６］
回転ノズル部５を備えておらず、図４及び図５に示した部分を備えている他は図１に示した球状ガラス製造装置１と同じ構成の球状ガラス製造装置を用いた。すなわち、図４及び図５に示すように、レーザー光を発射する発光部６０と、レーザー光を検知する受光部６４とを備えた透過型センサー６５が設けられている。この透過型センサー６５は、ガラス塊Ｂによりレーザー光が遮断されることによって、落下するガラス塊Ｂの位置を検出し、検出信号を発信するものである。透過型センサー６５の下方には、回転しない気体ノズル５９，…が異なる４方向に配置されている。そして、このような装置を用いて、気体ノズルの回転数以外の条件は、実施例２と同じ条件で、落下するガラス塊Ｂの位置を透過型センサー６５で検出し、透過型センサー６５からの検出信号により図示しない電磁弁を開閉させて気体ノズル５９，…からのエアー噴出のタイミングを制御して、それぞれ異なる位置に設置した気体ノズル５９，…から順次、ガラス塊Ｂに向かってエアーを噴出し、落下してくるガラス塊Ｂの落下軌道を１個ずつ変えたところ、回収したガラス塊Ｂの１個の重量はサンプル１ｇ中１．８ｍｇが１００％であった。
【００７０】
［実施例７］
噴出させる気体をエアーの替わりに窒素とした他は、実施例６と同じ条件としたところ、回収したガラス塊Ｂの１個の重量はサンプル１ｇ中１．８ｍｇが１００％であった。
【００７１】
［実施例８］
噴出させる気体をエアーの替わりにアルゴンとした他は、実施例６と同じ条件としたところ、回収したガラス塊Ｂの１個の重量はサンプル１ｇ中１．８ｍｇが１００％であった。
【００７２】
［実施例９］
回転ノズル部５を備えておらず、図４及び図５に示した部分を備えており、気体ノズル５９にエアーを供給、噴出させる替わりに、図示しない真空ポンプを用いて気体ノズル５９によりガラス塊Ｂを吸引する構成とした以外は、図１に示した球状ガラス製造装置１と同じ構成の球状ガラス製造装置を用いた。そして、気体ノズル５９から順次、ガラス塊Ｂに向かってエアーを噴出する替わりに気体ノズル５９により順次、ガラス塊Ｂを吸引した他は、実施例６と同じ条件としたところ、回収したガラス塊Ｂの１個の重量はサンプル１ｇ中１．８ｍｇが１００％であった。
【００７３】
［実施例１０］
回転ノズル部５を備えておらず、図６に示した部分を備えている他は図１に示した球状ガラス製造装置１と同じ構成の球状ガラス製造装置を用いた。すなわち、図６に示すように落下するガラス塊Ｂに対して縦方向へ上下に振子動する気体ノズル５９が配置されている。なお、この気体ノズル５９は回転しないものとする。そして、このような装置を用いて、気体ノズルの回転数以外の条件は、実施例２と同じ条件で、気体ノズル５９をガラス塊Ｂの落下軌道と直交する水平面より下方の範囲で上下に振子動させながら気体ノズル５９からエアーを噴出し、落下してくるガラス塊Ｂの落下軌道を１個ずつ変えたところ、回収したガラス塊Ｂの１個の重量はサンプル１ｇ中１．８ｍｇが１００％であった。
【００７４】
［実施例１１］
噴出させる気体をエアーの替わりに窒素とした他は、実施例１０と同じ条件としたところ、回収したガラス塊Ｂの１個の重量はサンプル１ｇ中１．８ｍｇが１００％であった。
【００７５】
［実施例１２］
噴出させる気体をエアーの替わりにアルゴンとした他は、実施例１０と同じ条件としたところ、回収したガラス塊Ｂの１個の重量はサンプル１ｇ中１．８ｍｇが１００％であった。
【００７６】
［実施例１３］
回転ノズル部５を備えておらず、図７に示した部分を備えている他は図１に示した球状ガラス製造装置１と同じ構成の球状ガラス製造装置を用いた。すなわち、図７に示すように、図４に示したものと同様の透過型センサー６５が設けられており、この透過型センサー６５の下方に、落下するガラス塊Ｂを１個ずつ縦方向に弾いて落下軌道を変える金属板６１が配置されている。この金属板６１は、その下端部が下方に傾斜するように配置されている。また、この金属板６１の下面には図示しない冷却管が設けられており、この冷却管内を通る冷却水によって金属板６１は冷却されている。さらに、金属板６１の下方には、金属板６１によって弾かれたガラス塊Ｂを電気加熱により溶融する円筒状の溶融炉６２が設けられている。そして、このような装置を用いて、気体ノズルの回転数以外の条件は、実施例２と同じ条件で、落下するガラス塊Ｂの位置を透過型センサー６５で検出し、透過型センサー６５からの検出信号により作動する図示しないアクチュエータを用いて、金属板６１をガラス塊Ｂの落下軌道と直交する水平面より下方の範囲で上下に振子動させ、かつ、金属板６１によりガラス塊Ｂを弾くタイミングを制御して、落下してくるガラス塊Ｂを１個ずつ弾き、次いで、弾かれたガラス塊Ｂが溶融炉６２内を通過する際、ガラス塊Ｂを電気加熱により溶融し、溶融炉６２を通過したガラス塊Ｂをさらに落下させて回収したところ、ガラス塊Ｂの１個の重量はサンプル１ｇ中１．８ｍｇが１００％であった。
【００７７】
以上の結果より、比較例１では、ガラス塊の１ｍ落下時に比して、２４ｍ落下時の方が、ガラス塊Ｂの１個当たりの重量はサンプル１ｇ中９０％以上が２倍になっていることから、落下中に上下に互いに隣接するガラス塊Ｂが再結合されたことがわかる。また、比較例２では、ガラス塊の１ｍ落下時に比して、２４ｍ落下時の方が、ガラス塊Ｂの１個当たりの重量はサンプル１ｇ中１００％が２倍になっていることから、落下中に上下に互いに隣接するガラス塊Ｂが再結合されたことがわかる。
一方、実施例１〜１３では、２４ｍ落下時のガラス塊Ｂの１個当たりの重量が、比較例１、２における１ｍ落下時のガラス塊Ｂの１個当たりの重量と等しいことから、落下距離を長くしてもガラス塊Ｂが再結合されず、その重量も小さく、ほぼ均一であることが確認された。
したがって、実施例１〜１３のように液滴状のガラス塊Ｂを回収する前に、ガラス塊Ｂにエアーもしくは窒素もしくはアルゴンを噴出もしくはガラス塊Ｂを吸引、又は、気体ノズル５９、５９や金属板６２の上下振子動を制御させて落下軌道を変えることで、上下に互いに隣接する２個のガラス塊Ｂが１個のガラス塊に再結合するのを防ぐことができ、均一な重量で形状の揃った球状ガラスを製造することができると言える。また、ガラス塊Ｂの落下距離を長くすることができ、ガラス塊Ｂが落下中に冷却されて、低温の状態でガラス塊Ｂを回収することができるため、回収槽６の液温を低くすることが可能となる。
【００７８】
なお、本発明は、上記実施の形態に限定されるものではなく、その要旨を逸脱しない範囲で適宜変更可能である。
例えば、上記軌道変更手段のその他の変形例として、図８、図９に示すように、金属板６１を水平方向に振子動させるようにしても良い。なお、図９において、実線で示した矢印Ｆは、ガラス塊Ｂを実線で示した位置の金属板６１で弾くことにより、変更されたガラス塊Ｂの落下軌道の方向を示し、点線で示した矢印Ｇは、ガラス塊Ｂを点線で示した位置に移動した金属板６１で弾くことにより、変更されたガラス塊Ｂの落下軌道の方向を示す。また、図７では、金蔵板６１を上下に振子動させたが、上下に往復動させても良い。また、図８及び図９では金属板６１を水平方向に振子動させたが、水平方向に往復動させても良い。さらには図１０に示すように、金属板６１をその下端部が下方に向くように傾斜させて傾斜面を形成した上で、この金属板６１を水平方向に回転させるようにしても良い。
また、図６では、気体ノズル５９を縦方向に上下に振子動させたが、縦方向に上下に往復動させても構わないし、水平方向に振子動又は往復動させても構わない。
さらに、図１、２、図４〜図６における軌道変更手段としては、気体ノズル５９に限らず、気体を噴出、又は、ガラス塊Ｂを吸引できる孔部を有していればどのような形態であっても構わない。
【図面の簡単な説明】
【００７９】
【図１】本発明の実施の形態を示すためのもので、球状ガラス製造装置を概略的に示した側断面図である。
【図２】同、回転ノズル部の側断面図である。
【図３】同、流出ノズル先端の内径と球状ガラスの直径との相関図である。
【図４】本発明の実施例６の球状ガラス製造装置の主要部を概略的に示した側面図である。
【図５】図４における切断線Ｄ−Ｄ’と交わる水平面からの主要部を概略的に示した下方視平面図である。
【図６】本発明の実施例１０の球状ガラス製造装置の主要部を概略的に示した側面図である。
【図７】本発明の実施例１３の球状ガラス製造装置の主要部を概略的に示した側面図である。
【図８】本発明の実施の形態の変形例を示すためのものであって、球状ガラス製造装置の主要部を概略的に示した側面図である。
【図９】図８における切断線Ｅ−Ｅ’と交わる水平面からの主要部を概略的に示した下方視平面図である。
【図１０】本発明の実施の形態の別の変形例を示すためのものであって、球状ガラス製造装置の主要部を概略的に示した側面図である。
【符号の説明】
【００８０】
１  球状ガラス製造装置
３  流出ノズル
５  回転ノズル部
６  回収槽
５９  気体ノズル
６１  金属板
６２  溶融炉
６５  透過型センサー
Ａ  溶融ガラス
Ｂ  液滴状のガラス塊
【図１】
2005179145.tif 000003
【図２】
2005179145.tif 000004
【図３】
2005179145.tif 000005
【図４】
2005179145.tif 000006
【図５】
2005179145.tif 000007
【図６】
2005179145.tif 000008
【図７】
2005179145.tif 000009
【図８】
2005179145.tif 000010
【図９】
2005179145.tif 000011
【図１０】
2005179145.tif 000012